(57)【要約】  本発明は、被着体としてのバットやテニスラケットなどのスポーツ用品のグリップに接着して使用したときのような、激しい衝撃を受けた場合でも、手、足、身体のしびれが極めて少ない熱可塑性エラストマー製制振性シートを提供することを課題とする。本発明は、多数の貫通孔を有する開口率５〜８０％の熱可塑性エラストマー製シートの片面または両面に粘着剤を有し、かつ該熱可塑性エラストマー製シートの０℃、３０Ｈｚにおける損失係数ｔａｎδが０．３以上である制振性シートに関する。【特許請求の範囲】
【請求項１】
多数の貫通孔を有する熱可塑性エラストマー製シートと、該熱可塑性エラストマー製シートの片面または両面に存在する粘着剤層を含む制振性シートであって、該熱可塑性エラストマー製シートは、開口率５〜８０％を有し、０℃、３０Ｈｚにおける損失係数ｔａｎδが０．３以上である、制振性シート。
【請求項２】
熱可塑性エラストマーは、
（ａ）ビニル芳香族化合物に由来する構造単位から構成される少なくとも２個の重合体ブロックＡと、共役ジエン化合物に由来する構造単位から構成される少なくとも１個の重合体ブロックＢと、からなるブロック共重合体、および／または該ブロック共重合体の水素添加物
である、請求項１に記載の制振性シート。
【請求項３】
前記ブロック共重合体および／または該ブロック共重合体の水素添加物（ａ）は、
（ａ１）イソプレン及び／またはブタジエンに由来する構造単位の３，４−結合単位および１，２−結合単位の含有量が４５モル％以上であるブロック共重合体、および／または該ブロック共重合体の水素添加物
である、請求項２に記載の制振性シート。
【請求項４】
前記ブロック共重合体および／または該ブロック共重合体の水素添加物（ａ）は、
（ａ１）イソプレン及び/またはブタジエンに由来する構造単位の３，４−結合単位および１，２−結合単位の含有量が４５モル％以上であるブロック共重合体及び／または該ブロック共重合体の水素添加物と、
（ａ２）イソプレン及び/またはブタジエンに由来する構造単位の３，４−結合単位および１，２−結合単位の含有量が４５モル％未満であるブロック共重合体及び／または該ブロック共重合体の水素添加物と、
から構成され、
（ａ１）と（ａ２）の質量比は（ａ１）：（ａ２）＝９５：５〜３０：７０
である、請求項２に記載の制振性シート。
【請求項５】
熱可塑性エラストマーは、
前記ブロック共重合体および／または該ブロック共重合体の水素添加物（a）１００質量部に対し、（ｂ）炭化水素系軟化剤５０〜３００質量部
を含む、請求項２〜４のいずれかに記載の制振性シート。
【請求項６】
熱可塑性エラストマーは、
前記ブロック共重合体および／または該ブロック共重合体の水素添加物（ａ）と炭化水素系軟化剤（ｂ）の合計１００質量部に対し、（ｃ）ポリオレフィン系樹脂３〜５０質量部
を含む、請求項５に記載の制振性シート。
【請求項７】
粘着剤層を構成する粘着剤は、１００〜１５０００ｍＰａ・ｓ（２５℃）の粘度を有する、請求項１〜６のいずれかに記載の制振性シート。
【請求項８】
貫通孔の平均孔径は０．１〜８ｍｍである、請求項１〜７のいずれかに記載の制振性シート。
【請求項９】
厚さが０．１〜７ｍｍの孔あきシートである、請求項１〜８のいずれかに記載の制振性シート。
【発明の詳細な説明】
【技術分野】
【０００１】
本特許出願は日本国特許出願第２０１７−１９２３６０号（出願日：２０１７年１０月２日）についてパリ条約上の優先権を主張するものであり、ここに参照することによって、その全体が本明細書中へ組み込まれるものとする。
本発明は、制振性シート、詳しくは、被着体としてのバットやテニスラケットなどのスポーツ用品のグリップに接着して使用したときのような、激しい衝撃を受けた場合でも、手、足、身体が被るしびれが極めて少ない制振性シートに関する。
【背景技術】
【０００２】
従来、ゴム弾性を有する高分子材料として熱可塑性エラストマーが知られている。特にビニル芳香族化合物―共役ジエン化合物ブロック共重合体の水素添加物（以下、ブロック共重合体水添物とも称する）を用いた熱可塑性エラストマー組成物に関し、いくつかの提案がなされている。例えば、ブロック共重合体水添物に炭化水素系油およびオレフィン系重合体を配合した熱可塑性エラストマー組成物が知られている（特許文献１、２）。【０００３】
また、ポリエステル、ポリウレタンなどの合成樹脂の穴あきフィルムに粘着剤を被覆した粘着シートも知られている（特許文献３、４）。
また、防音シートに粘着層を設け、その上に粘着力抑制層として網目状物を積層した防音シートも知られている（特許文献５）。【０００４】
さらにまた、ビニル芳香族モノマーからなる重合体ブロックと、共役二重結合を有するモノマーからなる重合体ブロックとを含有するブロック共重合体またはその水素添加物である熱可塑性エラストマーからなる伸縮性、吸音性、制振性に優れる不織布（特許文献６）にポリエチレンフィルムにアクリル系粘着剤を塗布した両面テープを積層すること（特許文献６の[００３６]および各実施例）も知られている。
【先行技術文献】
【特許文献】
【０００５】
【特許文献１】特開昭５０−０１４７４２号公報
【特許文献２】特開昭５８−２０６６４４号公報
【特許文献３】特開平１１−１４８０５２号公報
【特許文献４】特願２０１６−２３５２１
【特許文献５】特開平２００１−３４８５４０号公報
【特許文献６】特開平２０１４−２１８７６４号公報
【発明の概要】
【発明が解決しようとする課題】
【０００６】
しかし、特許文献１〜６に記載された熱可塑性エラストマー組成物をスポーツ用品用のシートとして使用しても、激しい衝撃を受けた場合に、しびれ感の少ない十分な制振性を得ることは難しかった。【０００７】
本発明の目的は、被着体としてのバットやテニスラケットなどのスポーツ用品のグリップに接着して使用したときのような、激しい衝撃を受けた場合でも、手、足、身体のしびれの極めて少ない熱可塑性エラストマー製制振性シートを提供することである。
【課題を解決するための手段】
【０００８】
本発明者等は、上記目的を達成するために鋭意検討した結果、熱可塑性エラストマー、好適には特定の熱可塑性エラストマーからなる多数の貫通孔を有するシートを使用し、さらにそのシートの片面または両面に粘着剤を有する制振性シートが有効であることを見出し、本発明を完成した。【０００９】
すなわち、本発明は、次のような態様を提供する。
［１］多数の貫通孔を有する熱可塑性エラストマー製シートと、該熱可塑性エラストマー製シートの片面または両面に存在する粘着剤層を含む制振性シートであって、該熱可塑性エラストマー製シートは、開口率５〜８０％を有し、０℃、３０Ｈｚにおける損失係数ｔａｎδが０．３以上である、制振性シート。
［２］熱可塑性エラストマーは、
（ａ）ビニル芳香族化合物に由来する構造単位から構成される少なくとも２個の重合体ブロックＡと、共役ジエン化合物に由来する構造単位から構成される少なくとも１個の重合体ブロックＢと、からなるブロック共重合体、および／または該ブロック共重合体の水素添加物
である、前記［１］に記載の制振性シート。
［３］前記ブロック共重合体および／または該ブロック共重合体の水素添加物（ａ）は、
（ａ１）イソプレン及び／またはブタジエンに由来する構造単位の３，４−結合単位および１，２−結合単位の含有量が４５モル％以上であるブロック共重合体、および／または該ブロック共重合体の水素添加物
である、前記［２］に記載の制振性シート。
［４］前記ブロック共重合体および／または該ブロック共重合体の水素添加物（ａ）は、
（ａ１）イソプレン及び/またはブタジエンに由来する構造単位の３，４−結合単位および１，２−結合単位の含有量が４５モル％以上であるブロック共重合体及び／または該ブロック共重合体の水素添加物と、
（ａ２）イソプレン及び/またはブタジエンに由来する構造単位の３，４−結合単位および１，２−結合単位の含有量が４５モル％未満であるブロック共重合体及び／または該ブロック共重合体の水素添加物と、
から構成され、
（ａ１）と（ａ２）の質量比は（ａ１）：（ａ２）＝９５：５〜３０：７０
である、前記［２］に記載の制振性シート。
［５］熱可塑性エラストマーは、
前記ブロック共重合体および／または該ブロック共重合体の水素添加物（a）１００質量部に対し、（ｂ）炭化水素系軟化剤５０〜３００質量部
を含む、前記［２］〜［４］のいずれかに記載の制振性シート。
［６］熱可塑性エラストマーは、
前記ブロック共重合体および／または該ブロック共重合体の水素添加物（ａ）と炭化水素系軟化剤（ｂ）の合計１００質量部に対し、（ｃ）ポリオレフィン系樹脂３〜５０質量部
を含む、前記［５］に記載の制振性シート。
［７］粘着剤層を構成する粘着剤は、１００〜１５０００ｍＰａ・ｓ（２５℃）の粘度を有する、前記［１］〜［６］のいずれかに記載の制振性シート。
［８］貫通孔の平均孔径は０．１〜８ｍｍである、前記［１］〜［７］のいずれかに記載の制振性シート。
［９］厚さが０．１〜７ｍｍの孔あきシートである、前記［１］〜［８］のいずれかに記載の制振性シート。
【発明の効果】
【００１０】
本発明によれば、被着体としてのバットやテニスラケットなどのスポーツ用品のグリップに接着して使用したときのような、激しい衝撃を受けた場合でも、手、足、身体が被るしびれの極めて少なく、かつ好適には振動減衰性の優れた制振性シートを提供することが出来る。
【図面の簡単な説明】
【００１１】
【図１】実施例１と比較例１で得られた各シートのサンプルに対して、振動減衰性を評価した結果を示す図である。
【発明を実施するための形態】
【００１２】
本発明は、多数の貫通孔を有する熱可塑性エラストマー製シートと、該熱可塑性エラストマー製シートの片面または両面に存在する粘着剤層を含む制振性シートに関し、該熱可塑性エラストマー製シートは、開口率５〜８０％を有し、０℃、３０Ｈｚにおける損失係数ｔａｎδが０．３以上である。
【００１３】
本発明の制振性シートを構成する熱可塑性エラストマーとしては、特に限定されないが、ポリビニル芳香族系エラストマー、ポリアクリル系エラストマー、ポリエステル系エラストマー、ポリオレフィン系エラストマー、ポリアミド系エラストマーなどが挙げられる。
【００１４】
本発明の一実施形態では、ビニル芳香族化合物に由来する構造単位から構成される少なくとも２個の重合体ブロックＡと、共役ジエン化合物に由来する構造単位から構成される少なくとも１個の重合体ブロックＢと、からなるブロック共重合体および／または該ブロック共重合体の水素添加物（ａ）が、特に好適である。本明細書では、このようなブロック共重合体および／または該ブロック共重合体の水素添加物（ａ）を単に「ブロック共重合体（ａ）」と称することがある。以下に、このようなブロック共重合体（ａ）について詳述する。
【００１５】
＜ブロック共重合体（ａ）＞
ブロック共重合体（ａ）は、ビニル芳香族化合物に由来する構造単位から構成される少なくとも２個の重合体ブロックＡと、共役ジエン化合物に由来する構造単位から構成される少なくとも１個の重合体ブロックＢと、からなるブロック共重合体、および／または該ブロック共重合体を水素添加して得られるもの（すなわち、水添ブロック共重合体）である。
【００１６】
前記ビニル芳香族化合物としては、例えばスチレン、α−メチルスチレン、ｏ−メチルスチレン、ｍ−メチルスチレン、ｐ−メチルスチレン、１，３−ジメチルスチレン、ビニルナフタレン、ビニルアントラセン等が挙げられる。これらの中でも、スチレンおよびα−メチルスチレンが好ましい。芳香族ビニル化合物は１種を単独で用いてもよく、２種類以上を併用してもよい。
【００１７】
前記ブロック共重合体（ａ）におけるビニル芳香族化合物の含有量、すなわち全ての重合体ブロックＡの含有量は、５〜７５質量％が好ましく、５〜５０質量％がより好ましい。
【００１８】
前記共役ジエン化合物としては、例えばブタジエン、イソプレン、２，３−ジメチル−１，３−ブタジエン、１，３−ペンタジエン、１，３−ヘキサジエン等が挙げられる。共役ジエン化合物は１種を単独で用いてもよく、２種類以上を併用してもよい。これらの中でも、前記共役ジエン化合物がイソプレン及びブタジエンから選ばれる少なくとも１種であることが好ましく、イソプレンとブタジエンの組合せ（混合物）であることがより好ましい。
【００１９】
前記ブロック共重合体（ａ）は、耐熱性や耐性（耐光性または耐候性）の観点から、前記重合体ブロックＢの共役ジエン化合物に由来する炭素−炭素二重結合の５０％以上が水素添加されていることが好ましい。このような水素添加率は、７５％以上であることがより好ましく、９５％以上であることがさらに好ましく、９８％以上であることが特に好ましい。水素添加率は１００％以下であり、通常は９９．９％以下である。
【００２０】
前記ブロック共重合体（ａ）は、重合体ブロックＡと重合体ブロックＢとをそれぞれ少なくとも１個含有していればよい。好適には、前記ブロック共重合体（ａ）は、重合体ブロックＡを２個以上、重合体ブロックＢを１個以上含有する。重合体ブロックＡと重合体ブロックＢの結合様式は、線状、分岐状あるいはこれらの任意の組み合わせであってよい。好適な構造としては、重合体ブロックＡをＡで、重合体ブロックＢをＢで表したとき、Ａ−Ｂ−Ａで示されるトリブロック構造や、（Ａ−Ｂ）n、（Ａ−Ｂ）n−Ａで示されるマルチブロック共重合体（ここでｎは２以上の整数を表す）などを挙げることができる。これらの中でも、Ａ−Ｂ−Ａで示されるトリブロック構造のものが、特に好ましい。
【００２１】
前記ブロック共重合体（ａ）の重量平均分子量は、４万〜５０万の範囲内であることが、得られる制振性シートの成形加工性、力学的特性の点から好ましい。
なお、本明細書でいう重量平均分子量とは、ゲルパーミエーションクロマトグラフィー（ＧＰＣ）測定によって求めた標準ポリスチレン換算の重量平均分子量をいう。
【００２２】
測定条件：
ＧＰＣ：ＬＣ  Ｓｏｌｕｔｉｏｎ  （ＳＨＩＭＡＤＺＵ製）
検出器：示差屈折率計  ＲＩＤ−１０Ａ（ＳＨＩＭＡＤＺＵ製）
カラム：ＴＳＫｇｅｌＧ４０００Ｈｘｌを２本直列（ＴＯＳＯＨ製）
ガードカラム：ＴＳＫｇｕａｒｄｃｏｌｕｍｎＨｘｌ−Ｌ（ＴＯＳＯＨ製）
溶媒：テトラヒドロフラン
温度：４０℃
流速：１ｍｌ／分
濃度：２ｍｇ／ｍｌ
【００２３】
本発明の一実施形態において、ブロック共重合体（ａ）は、下記の（ａ１）
（ａ１）ビニル芳香族化合物に由来する構造単位からなる少なくとも２個の重合体ブロックＡと共役ジエン化合物に由来する構造単位からなる少なくとも１個の重合体ブロックＢとからなるブロック共重合体であって、イソプレン及び/またはブタジエンに由来する構造単位の３，４−結合単位および１，２−結合単位の含有量が４５モル％以上であるブロック共重合体及び／または該ブロック共重合体の水素添加物
であることが好適である。
【００２４】
すなわち、本発明の上記実施形態において、前記ブロック共重合体および／または該ブロック共重合体の水素添加物（ａ）は、
（ａ１）イソプレン及び/またはブタジエンに由来する構造単位の３，４−結合単位および１，２−結合単位の含有量が４５モル％以上であるブロック共重合体及び／または該ブロック共重合体の水素添加物
であることを特徴とする。
【００２５】
また、本発明の一実施形態において、ブロック共重合体（ａ）が、上記の（ａ１）と下記の（ａ２）
（ａ２）ビニル芳香族化合物に由来する構造単位からなる少なくとも２個の重合体ブロックＡと共役ジエン化合物に由来する構造単位からなる少なくとも１個の重合体ブロックＢとからなるブロック共重合体であって、イソプレン及び/またはブタジエンに由来する構造単位の３，４−結合単位および１，２−結合単位の含有量が４５モル％未満であるブロック共重合体及び／または該ブロック共重合体の水素添加物、
との組合せであって、
（ａ１）と（ａ２）の質量比は（ａ１）：（ａ２）＝９５：５〜３０：７０
であることが好ましい。
【００２６】
すなわち、本発明の上記実施形態において、前記ブロック共重合体および／または該ブロック共重合体の水素添加物（ａ）は、
（ａ１）イソプレン及び/またはブタジエンに由来する構造単位の３，４−結合単位および１，２−結合単位の含有量が４５モル％以上であるブロック共重合体及び／または該ブロック共重合体の水素添加物と、
（ａ２）イソプレン及び/またはブタジエンに由来する構造単位の３，４−結合単位および１，２−結合単位の含有量が４５モル％未満であるブロック共重合体及び／または該ブロック共重合体の水素添加物と、
から構成され、
（ａ１）と（ａ２）の質量比は（ａ１）：（ａ２）＝９５：５〜３０：７０
であることが好ましい。
【００２７】
（ａ１）と（ａ２）の質量比（ａ１）：（ａ２）は、９０：１０〜４０：６０であることが好ましく、８５：１５〜５０：５０であることがより好ましく、８０：２０〜６０：４０であることがより好ましい。
【００２８】
前記ブロック共重合体（ａ１）における重合体ブロックＢは、本発明の目的とする制振性シートを得る観点から、イソプレン単独、またはイソプレンとブタジエンの組合せ（混合物）に由来する構造単位から構成されることが好適である。なお、本明細書では、イソプレンに由来する構造単位における３，４−結合単位および１，２−結合単位、並びにブタジエンに由来する構造単位における１，２−結合単位を、それぞれビニル結合単位と称し、その合計量をビニル結合含有量と称する。好適には、前記ブロック共重合体における重合体ブロックＢのビニル結合含有量は４５モル％以上であり、さらに好ましくは４７モル％以上であり、最適には５０モル％以上である。前記ブロック共重合体における重合体ブロックＢのビニル結合含有量の上限は、通常８０モル％である。
【００２９】
上記の実施形態では、前記（ａ１）と組み合わせて用いるブロック共重合体及び／または該ブロック共重合体の水素添加物で構成される（ａ２）において、イソプレン及び／またはブタジエンに由来する構造単位の３，４−結合単位および１，２−結合単位の含有量は４５モル％未満であるが、好適には４３モル％以下、最適には４０モル％以下である。かかる含有量の下限値は通常８モル％以上、好ましくは１０モル％以上である。
【００３０】
ブロック共重合体（ａ１）およびブロック共重合体（ａ２）の芳香族化合物の含有量、重量平均分子量、水素添加率は、上記したブロック共重合体（ａ）と同様である。
【００３１】
本発明におけるブロック共重合体および／または該ブロック共重合体の水素添加物（ａ）、とりわけ、上記したブロック共重合体（ａ１）およびブロック共重合体（ａ２）は、たとえば特開２０１４−２１８７６４およびＷＯ２０１１／０４０５８６などに記載されている、以下に例示する方法により得ることができるが、特にこれらの方法に限定されない。
【００３２】
ブロック共重合体（ａ）は、例えば、アニオン重合やカチオン重合などのイオン重合法、シングルサイト重合法、ラジカル重合法などの重合方法によって製造することができる。アニオン重合法による場合は、例えば、アルキルリチウム化合物などを重合開始剤として用いて、ｎ−ヘキサンやシクロヘキサンなどの重合反応に不活性な有機溶媒中で、芳香族ビニル化合物と、イソプレン（またはイソプレンとブタジエンの混合物）とを逐次重合させ、所望の分子構造および分子量を有するブロック共重合体を製造した後、アルコール類、カルボン酸類、水などの活性水素化合物を添加して重合を停止させることによりブロック共重合体を製造することができる。重合は、通常、０〜８０℃の温度で、０．５〜５０時間行われる。
【００３３】
水添ブロック共重合体（ａ）は、上記の方法によって得られたブロック共重合体を単離した後、または好ましくは単離せずに引き続き、重合反応に不活性な有機溶媒中で水素添加触媒の存在下に水素添加反応を行うことにより得ることができる。
【００３４】
重合開始剤としてアルキルリチウム化合物を用いる場合、このようなアルキルリチウム化合物としては、アルキル残基の炭素原子数が１〜１０のアルキルリチウム化合物が挙げられる。なかでも、特にメチルリチウム、エチルリチウム、ブチルリチウム、ペンチルリチウムが好ましい。これらのアルキルリチウム化合物などの開始剤の使用量は、重合に用いられる全モノマー１００質量部に対し、好ましくは、概ね０．０１〜０．２質量部である。
【００３５】
ブロック共重合体（ａ１）および（ａ２）において、イソプレン、またはイソプレンとブタジエンの組合せに由来する３，４−結合単位および／または１，２−結合単位の含有量を所望の含有量にするためには、重合の際に共触媒としてルイス塩基を用いることが好ましい。ルイス塩基としては、例えばジメチルエーテル、ジエチルエーテル、テトラヒドロフラン（ＴＨＦ）、ジオキサンなどのエーテル類；エチレングリコールジメチルエーテル、ジエチレングリコールジメチルエーテルなどのグリコールエーテル類；トリエチルアミン、Ｎ，Ｎ，Ｎ’，Ｎ’−テトラメチルエチレンジアミン（ＴＭＥＤＡ）、Ｎ−メチルモルホリンなどのアミン系化合物；ピリジンなどの含窒素複素環式芳香族化合物；ジメチルスルホキシドなどのスルホキシド；アセトン、メチルエチルケトンなどのケトンなどが挙げられる。これらのルイス塩基は、１種を単独で使用してもよいし、２種以上を併用してもよい。これらの中でも、ルイス塩基としては、エーテル類、アミン系化合物が好ましく、ＴＨＦ、ＴＭＥＤＡがより好ましい。
【００３６】
ルイス塩基の使用量は、アルキルリチウム化合物のリチウム原子１モルに対して、好ましくは、概ね０．１〜１０００モルであり、より好ましくは０．１〜１００モル、さらに好ましくは１〜１００モルである。この範囲内で適宜調整することによって、任意にビニル結合含有量を制御することができ、３，４−結合単位および／または１，２−結合単位の含有量が４５モル％以上のもの、またはこれらの含有量が４５モル％未満のものを得ることができる。
【００３７】
このようなブロック共重合体（ａ１）、または（ａ１）と（ａ２）との組合せは、共役ジエン化合物からなる重合体ブロックに枝分かれが多く、嵩高い構造を有している。このため、本発明の制振性シートは、これに対して振動エネルギーが及ぼされた際、分子同士が衝突する確率が高くなり、振動エネルギーが熱エネルギーに効率良く変換される。そのため、被着体としてのバットやテニスラケットなどのスポーツ用品のグリップに接着して使用したときのような、激しい衝撃を受けた場合であっても、手、足、身体が被るしびれの極めて少ない。
【００３８】
上記した熱可塑性エラストマーから得られる多数の貫通孔を有するシートは、０℃、３０Ｈｚにおける損失係数ｔａｎδが０．３以上であるという特徴を備える。かかる特徴は、本発明の目的を達成するための重要な特徴の一つである。損失係数ｔａｎδは、好適には０．４以上、最適には０．５以上である。損失係数ｔａｎδが０．３に満たない熱可塑性エラストマーや、さらには通常の合成樹脂では、後述の比較例１〜５からも明らかなように本発明の目的を達成することができない。損失係数ｔａｎδは、動的粘弾性測定装置を用いて、周波数３０Ｈｚ、温度０℃において測定された値であり、その測定法の詳細は後述の実施例で述べる。損失係数ｔａｎδの上限はとくに限定されないが、通常は１０以下であり、５以下であることが好適である。
【００３９】
次に、本発明の一実施形態において、上記の熱可塑性エラストマーに好適に配合される炭化水素系軟化剤（ｂ）について説明する。
【００４０】
＜炭化水素系軟化剤（ｂ）＞
本発明の一実施形態において用い得る炭化水素系軟化剤（ｂ）としては、例えばパラフィン系オイル、ナフテン系オイル、アロマ系オイル等のプロセスオイル、流動パラフィン等の炭化水素系軟化剤が挙げられ、中でもパラフィン系オイル、ナフテン系オイル等のプロセスオイルが好ましい。これらは１種を単独で用いてもよく、２種以上を併用してもよい。
【００４１】
本発明における熱可塑性エラストマーは、前記ブロック共重合体（ａ）１００質量部に対して、前記炭化水素系軟化剤（ｂ）５０〜３００質量部を含有することが好適である。炭化水素系軟化剤のより好ましい含有量は６０〜２００質量部であり、さらに好ましくは６０〜１５０質量部である。
【００４２】
次に、本発明の一実施形態において、上記の熱可塑性エラストマーに好適に配合されるポリオレフィン系樹脂（ｃ）について説明する。
【００４３】
＜ポリオレフィン系樹脂（ｃ）＞
本発明の一実施形態において、本発明の目的をより高度に達成するために、熱可塑性エラストマーにポリオレフィン系樹脂（ｃ）を含有させることが好適である。このようなポリオレフィン系樹脂（ｃ）としては、プロピレン系重合体、エチレン系重合体等が挙げられる。プロピレン系重合体としては、例えばホモポリプロピレン、ランダムポリプロピレン、ブロックポリプロピレン、アタクチックポリプロピレン、シンジオタクチックポリプロピレン等を使用することができる。中でも、ランダムポリプロピレン、ブロックポリプロピレンを用いるのが好ましい。エチレン系重合体としては、例えば中密度ポリエチレン、低密度ポリエチレン（ＬＤＰＥ）、高密度ポリエチレン（ＨＤＰＥ）等のエチレン単独重合体；エチレン・１−ブテン共重合体、エチレン・１−ヘキセン共重合体、エチレン・１−ヘプテン共重合体、エチレン・１−オクテン共重合体、エチレン・４−メチル−１−ペンテン共重合体、エチレン・１−ノネン共重合体、エチレン・１−デセン共重合体等のエチレン・α−オレフィン共重合体等を使用することができる。
【００４４】
ポリオレフィン系樹脂（ｃ）の含有量は、上記成分（ａ）と（ｂ）の合計１００質量部に対して３〜５０質量部であることが好ましく、５〜２０質量部がより好ましい。
【００４５】
＜ポリフェニレンエーテル樹脂＞
また、高温での耐圧縮永久歪特性の改善の目的で、熱可塑性エラストマーに対してさらにポリフェニレンエーテル樹脂を含有させることもできる。具体的には、ポリ（２，６−ジメチル−１，４−フェニレンエーテル）、ポリ（２−メチル−６−エチル−１，４フェニレンエーテル）、ポリ（２，６−ジフェニル−１，４−フェニレンエーテル）、ポリ（２−メチル−６−フェニル−１，４−フェニレンエーテル）、ポリ（２，６−ジクロロ−１，４−フェニレンエーテル）などが挙げられる。また、２，６−ジメチルフェノールと１価のフェノール類（例えば、２，３，６−トリメチルフェノールや２−メチル−６−ブチルフェノール）との共重合体の如きポリフェニレンエーテル共重合体も用いることができる。なかでも、ポリ（２，６−ジメチル−１，４−フェニレンエーテル）や２，６−ジメチルフェノールと２，３，６−トリメチルフェノールとの共重合体が好ましく、さらに、ポリ（２，６−ジメチル−１，４−フェニレンエーテル）が好ましい。
【００４６】
ポリフェニレンエーテル樹脂の含有量は、熱可塑性エラストマー１００質量部に対して、０．０１〜３質量部であることが好ましく、０．０５〜１質量部であることがより好ましい。
【００４７】
本発明の制振性シートを構成する熱可塑性エラストマーには、各種の添加剤を配合することができる。そのような添加剤としては、例えば、クレー、珪藻土、シリカ、タルク、硫酸バリウム、炭酸カルシウム、炭酸マグネシウム、金属酸化物、マイカ、グラファイト、水酸化アルミニウムなどのリン片状無機系添加剤、各種の金属粉、木片、ガラス粉、セラミックス粉、粒状あるいは粉末ポリマー等の粒状あるいは粉末状固体充填材、その他の各種の天然または人工の短繊維、長繊維（例えば、わら、毛、ガラスファイバー、金属ファイバー、その他各種のポリマーファイバー等）などが挙げられる。
【００４８】
また、中空フィラー、例えば、ガラスバルーン、シリカバルーンなどの無機中空フィラー、ポリフッ化ビニリデン、ポリフッ化ビニリデン共重合体などからなる有機中空フィラーを配合することにより、制振性シートの軽量化をはかることができる。
【００４９】
また、熱可塑性エラストマーは、上記の成分の他に、用途に応じて各種のブロッキング防止剤、熱安定剤、酸化防止剤、光安定剤、紫外線吸収剤、滑剤、結晶核剤、発泡剤、着色剤等を含有することも可能である。ここで、酸化防止剤としては、例えば、２,６−ジｔｅｒｔ−ブチル−ｐ−クレゾール、２,６−ジｔｅｒｔ−ブチルフェノール、２,４−ジメチル−６−ｔｅｒｔ−ブチルフェノール、４,４'−ジヒドロキシジフェニル、トリス（２−メチル−４−ヒドロキシ−５−ｔｅｒｔ−ブチルフェニル）ブタン、テトラキス［メチレン−３−（３,５−ジｔｅｒｔ−ブチル−4−ヒドロキシフェニル）プロピオネート］メタン、３,９−ビス｛２−［３−（３−ｔｅｒｔ−ブチル−４−ヒドロキシ−５−メチルフェニル）プロピオニルオキシ］−１,１−ジメチルエチル｝−２,４,８,１０−テトラオキサスピロ−５,５−ウンデカンなどのフェノール系酸化防止剤、ホスファイト系酸化防止剤、チオエーテル系酸化防止剤等が挙げられる。中でもフェノール系酸化防止剤、ホスファイト系酸化防止剤が特に好ましい。酸化防止剤の含有量は、本発明における熱可塑性エラストマーに含まれる上記成分（ａ）〜（ｃ）の合計１００質量部に対して、０．０１〜３質量部であることが好ましく、０．０５〜１質量部であることがより好ましい。
【００５０】
本発明において、熱可塑性エラストマーとしては、上記したブロック共重合体またはその水素添加物が最適であるが、これ以外の熱可塑性エラストマーを組み合わせて用いることもできる。このような他の熱可塑性エラストマーとしては、例えばアクリル系エラストマー、ポリエステル系エラストマー、ポリオレフィン系エラストマー、ポリアミド系エラストマーなどの熱可塑性エラストマーが挙げられ、かつそのシートの損失係数ｔａｎδが０．３以上のものも使用することができる。
【００５１】
本発明の制振性シートを構成する熱可塑性エラストマー製シートは、多数の貫通孔を有することを、一つの重要な特徴とする。
このような多数の貫通孔を有するシートとしては、いわゆる孔あきシート、多孔性シートなどが挙げられる。孔あきシートとしては、孔のないシート（またはフィルム）、織布、不織布などに、パンチングなどにより孔を設けたシート、網状体シート、編状体シートなどが挙げられる。また多孔性シートとしては、比較的孔径の大きい多孔膜が挙げられる。いずれの場合にあっても、シートの表裏が貫通した孔が多数設けられていることが重要である。また、孔の大きさは均一であることが好適である。これらの多数の貫通孔を有するシートのうち、孔あきシートが、本発明の目的達成のためには、より好適である。本発明の制振性シート、とりわけ孔あきシートの厚さは、０．１ｍｍ（１００μｍ）〜７ｍｍが好適であり、０．２ｍｍ（２００μｍ）〜５ｍｍがより好適である。
【００５２】
また、本発明の制振性シートは、多数の貫通孔を有し、その開口率は５〜８０％である。開口率は、好適には１０〜７０％であり、さらに好適には２０〜６０％である。開口率は、後述の実施例に記載された測定法に従って求めることができる。
【００５３】
貫通孔の平均孔径は、０．１ｍｍ（１００μｍ）〜８ｍｍであることが好適であり、より好ましくは０．３ｍｍ（３００μｍ）〜６ｍｍ、さらに好ましくは０．５ｍｍ（５００μｍ）〜５ｍｍである。ここで平均孔径とは、孔の最短径と最長径との平均値を言う。
【００５４】
本発明の多数の貫通孔を有するシートを構成する熱可塑性エラストマー（それが熱可塑性エラストマーの樹脂組成物である場合を含む）の製造は、通常の樹脂組成物の製造方法あるいはエラストマー組成物の製造方法に従って行われる。その際、たとえば、単軸押出機、二軸押出機、バンバリーミキサー、加熱ロール、各種ニーダー等の溶融混練機を用いて各成分を均一に混合する方法を用いることができる。押出機の設定温度は、１５０℃〜３００℃の中から任意に選ぶことができる。
【００５５】
このようにして得られた溶融混錬物から、公知の方法を用いて、多数の貫通孔を有するシートを製造することができる。たとえば、凹凸を有するロール上に溶融混錬物を押出す方法、溶融混錬物をシート状に押出して得たシートをパンチングする方法、さらには溶融混錬物を繊維状に押出し、網状または編物状のシートを形成する方法により、所望の開口率と平均孔径を有するシートを得ることができる。さらには、多孔性分離膜の製法などにより目的のシートを得ることもできる。これらの方法うち、特に、パンチング法により得られるシートを得ることが、本発明の目的達成のためにはより好適である。
【００５６】
パンチング法によりシートを得る方法としては、前記熱可塑性エラストマーまたは樹脂組成物からフィルムまたはシートを作成し、各種パンチング法により多数の貫通孔を有するシートを得る方法、または、前記熱可塑性エラストマーまたは樹脂組成物から調製した織布または不織布を用い、各種パンチング法により多数の貫通孔を有するシートを得る方法などが挙げられる。
【００５７】
本発明の制振性シートは、上記した多数の貫通孔を有するシートの片面または両面に粘着剤（粘着剤層）を有する粘着剤付きシートとすることを極めて重要な特徴とする。以下、この点について述べる。
【００５８】
＜粘着剤（粘着剤層）＞
このような粘着剤付きシートを得るための方法としては、多数の貫通孔を有するシート上に粘着剤が片面または両面に付与されたテープを被覆（または貼付）する方法、多数の貫通孔を有するシート上に粘着剤を塗布し、または該シートを粘着剤に含浸する方法などが挙げられる。これらの方法のうち、粘着剤が付与された両面テープをシート上に被覆（または貼付）する方法が好適である。多数の貫通孔を有するシートは貫通孔において開口して開口部を形成しているため、片面または両面の粘着剤は開口部を通じてシート内部にも存在することによりシートを強固に接着させる。特に、シートの両面に粘着剤層が存在する場合は、両面に存在する粘着剤が開口部を通じてシート内部にも容易に存在することによりシートを強固に接着させる。この場合、さらにシートの両面に存在する粘着剤が相互に強固に接着するため、シートのより強固な接着が得られる。そのため、たとえば、特に激しい衝撃を受けた場合であっても、多数の貫通孔を有するシートと粘着剤がずれることがない。本発明の制振性シートは、シートが多数の貫通孔を有することとシートの片面または両面に粘着剤層が存在することの相乗効果により、接着性に優れ、とくに手にしびれなどの極めて少ないグリップ材などに好適な部材として有用である。
【００５９】
粘着剤は、粘度１００〜１５０００ｍＰａ・ｓ（２５℃）を有する粘着剤であることが、本発明の目的達成のために好適であり、さらには多数の貫通孔を有するシートの貫通孔を通過しやすく、より強固な接着を与える点からも好適である。より好適な粘度は５００〜７０００ｍＰａ・ｓである。ここで粘着剤とは、使用前は液体で、使用後は固体となる接着剤とは異なり、液体と固体の両方の性質を有し、常に濡れた状態で安定しているものを言う。
【００６０】
このような特性を満足する粘着剤としては、具体的には、アクリル系樹脂、シリコーン系樹脂、ゴム系樹脂、ウレタン系樹脂などの粘着剤が挙げられる。このうちアクリル樹脂が前記した熱可塑性エラストマー、特にポリスチレン系エラストマーと柔軟性が類似し親和性も良好であることから好適である。
【００６１】
アクリル系樹脂としては、炭素数１〜１４のアルキル基を有するアクリレートおよび／またはメタクリレート（以下、（メタ）アクリレートともいう）を少なくとも１種含むアクリルポリマーが好ましい。上記アクリルポリマーは、炭素数１〜１４のアルキル基を有する（メタ）アクリレートをモノマー成分として、５０質量％〜１００質量％含有することが好ましい。
【００６２】
炭素数１〜１４のアルキル基を有する（メタ）アクリレートとしては、例えば、メチル（メタ）アクリレート、エチル（メタ）アクリレート、ｎ−ブチル（メタ）アクリレート、ｔ−ブチル（メタ）アクリレート、イソブチル（メタ）アクリレート、ヘキシル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、ｎ−デシル（メタ）アクリレート、イソデシル（メタ）アクリレート、ｎ-ドデシル（メタ）アクリレート、ｎ−トリデシル（メタ）アクリレート、ｎ−テトラデシル（メタ）アクリレートなどが挙げられる。これらの（メタ）アクリレートは１種のみ用いてもよく、２種以上を組み合せて用いてもよい。
【００６３】
なかでも、ブチル（メタ）アクリレート、ヘキシル（メタ）アクリレート、２−エチルヘキシル（メタ）アクリレート、ｎ−オクチル（メタ）アクリレート、イソオクチル（メタ）アクリレート、ｎ−ノニル（メタ）アクリレート、イソノニル（メタ）アクリレート、ｎ−デシル（メタ）アクリレート、イソデシル（メタ）アクリレート、ｎ−ドデシル（メタ）アクリレート、ｎ−トリデシル（メタ）アクリレート、ｎ−テトラデシル（メタ）アクリレートなどの炭素数４〜１４のアルキル基を有する（メタ）アクリレートをモノマー成分として含むことが好ましい。
【００６４】
上記アクリルポリマーは、炭素数１〜１４のアルキル基を有する（メタ）アクリレート以外に、任意の適切な他のモノマー成分を含んでいてもよい。他のモノマー成分としては、スルホン酸基含有モノマー、リン酸基含有モノマー、シアノ基含有モノマー、ビニルエステル類、芳香族ビニル化合物などの凝集力・耐熱性向上に寄与し得るモノマー成分や、カルボキシル基含有モノマー、酸無水物基含有モノマー、ヒドロキシル基含有モノマー、アミド基含有モノマー、アミノ基含有モノマー、エポキシ基含有モノマー、Ｎ−アクリロイルモルホリン、ビニルエーテル類等の接着力向上や架橋化基点として働く官能基を有するモノマー成分が挙げられる。このような他のモノマー成分は、１種のみを用いてもよく、２種以上組み合わせて用いてもよい。
【００６５】
スルホン酸基含有モノマーとしては、例えば、スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸などが挙げられる。リン酸基含有モノマーとしては、例えば、２−ヒドロキシエチルアクリロイルホスフェートが挙げられる。シアノ基含有モノマーとしては、例えば、アクリロニトリルが挙げられる。ビニルエステル類としては、例えば、酢酸ビニルが挙げられる。芳香族ビニル化合物としては、例えば、スチレンが挙げられる。
【００６６】
カルボキシル基含有モノマーとしては、例えば、（メタ）アクリル酸、カルボキシエチル（メタ）アクリレート、カルボキシペンチル（メタ）アクリレート、イタコン酸、マレイン酸、フマル酸、クロトン酸などが挙げられる。酸無水物基含有モノマーとしては、例えば、無水マレイン酸、無水イタコン酸などが挙げられる。ヒドロキシル基含有モノマーとしては、例えば、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、１０−ヒドロキシデシル（メタ）アクリレート、１２−ヒドロキシラウリル（メタ）アクリレート、（４−ヒドロキシメチルシクロヘキシル）メチルアクリレート、Ｎ−メチロール（メタ）アクリルアミド、ビニルアルコール、アリルアルコール、２−ヒドロキシエチルビニルエーテル、４−ヒドロキシブチルビニルエーテル、ジエチレングリコールモノビニルエーテルなどが挙げられる。アミド基含有モノマーとしては、例えば、アクリルアミド、ジエチルアクリルアミドなどが挙げられる。アミノ基含有モノマーとしては、例えば、Ｎ，Ｎ−ジメチルアミノエチル（メタ）アクリレート、Ｎ，Ｎ−ジメチルアミノプロピル（メタ）アクリレートなどが挙げられる。エポキシ基含有モノマーとしては、例えば、グリシジル（メタ）アクリレート、アリルグリシジルエーテルなどが挙げられる。ビニルエーテル類としては、例えば、ビニルエチルエーテルなどが挙げられる。
【００６７】
このような他のモノマー成分は、例えば、粘着力を調整し易いという点から、得られるアクリルポリマーのＴｇが０℃以下となるよう用いられる。なお、アクリルポリマーのＴｇは、例えば、−１００℃以上であることが好ましい。
上記アクリルポリマーの重量平均分子量は、１０万以上が好適である。
【００６８】
上記アクリルポリマーは、任意の適切な重合方法により得られる。例えば、溶液重合、乳化重合、塊状重合、懸濁重合などアクリルポリマーの合成手法として一般的に用いられる重合方法が挙げられる。
【００６９】
粘着剤は、上記樹脂以外の他の樹脂を含んでいてもよい。他の樹脂としては、ポリエーテル樹脂、変性ポリエーテル樹脂、エポキシ樹脂等が挙げられる。他の樹脂を含む場合、他の樹脂の含有割合は２０質量％以下であることが好ましい。
【００７０】
粘着剤は、樹脂成分以外に任意の適切な添加剤を含みうる。このような添加剤としては、例えば、架橋剤、カップリング剤、粘着性付与剤、表面潤滑剤、レべリング剤、界面活性剤、帯電防止剤、スベリ性向上剤、濡れ性向上剤、酸化防止剤、腐食防止剤、光安定剤、紫外線吸収剤、重合禁止剤、架橋促進剤、架橋触媒、無機または有機の充填剤、金属粉、顔料などの粉体、粒子状、箔状物等が挙げられる。
【００７１】
架橋剤としては、任意の適切な架橋剤を用いることができ、例えば、イソシアネート化合物、エポキシ化合物、アジリジン化合物、メラミン化合物が挙げられる。架橋剤は、単独で用いてもよく、２種以上を組み合せて用いてもよい。
【００７２】
架橋剤の含有量は、樹脂成分１００質量部に対して、好ましくは０．１質量部〜１５質量部であり、より好ましくは２質量部〜１０質量部である。
【００７３】
多数の貫通孔を有するシートへの粘着剤の被覆、または含浸は、任意の適切な方法により行い得る。たとえば、被覆または含浸方法としては、リバースコーティング、グラビアコーティング等のロールコーティング法、スピンコーティング法、スクリーンコーティング法、ファウンテンコーティング法、ディッピング法、スプレー法などが挙げられる。粘着剤はシートの片面または両面に被覆または含浸されるが、両面に被覆または含浸することが好適である。シート上に存在する粘着剤層の厚み（片面の厚みまたは両面の合計厚み）は２０μｍ〜３ｍｍが好適であり、より好適には５０μｍ〜２ｍｍである。
【００７４】
このようにして得られた多数の貫通孔を有する制振性シートは、使用に際し、通常、その片方の粘着剤面（手等の身体に接触する側の面）に、皮革、合成皮革、樹脂などからなる表皮材または外装材が積層され、もう一方の粘着剤面には各種被着体が接着される。ここで合成皮革としては、塩化ビニルレザー、熱可塑性ポリウレタン（ＴＰＵ）レザーが例示され、樹脂としては、ポリオレフィン樹脂、ポリ塩化ビニル樹脂、ポリエステル樹脂、ポリアミド樹脂、ポリアクリル樹脂などの各種樹脂、各種ゴム、各種熱可塑性エラストマーなどが挙げられる。さらに被着体としては、野球用の金属製または木製バット、テニスラケットなどに用いるグリップ材などのスポーツ用品が好適である。他の被着体として、さらにはシューズの底材、コルセットなどの医療用衣類、ブラジャーなどのインナー類なども挙げられる。
本発明の制振性シートは、被着体に合わせて、任意の形状に成形することが可能である。
【実施例】
【００７５】
以下、実施例により本発明を具体的に説明するが、本発明はこれらの実施例に何ら限定されるものではない。なお、以下の実施例および比較例の物性評価は、以下に示す方法によって行った。【００７６】
（１）損失係数（ｔａｎδ）の測定
動的粘弾性測定装置を用いて、周波数３０Ｈｚ、温度０℃における損失係数（ｔａｎδ）の値を求めた。
機種：Ｒｈｅｏｇｅｌ−Ｅ４０００
測定法：動的粘弾性率測定（正弦波）
測定モード：温度依存性
チャック：引っ張り
波形：正弦波
サンプル形状：幅４．９０ｍｍ、厚み０．３ｍｍ、長さ１５ｍｍのシート（粘着剤被覆前）【００７７】
（２）開口率の測定
１０ｃｍ×１０ｃｍの（多孔）シートを複写機（リコー製ＩＰＳｉｏ０  ＳＰ６３１０  ＲＰＣＳ型）を用い、４００％倍率でＡ４サイズにコピー後、（多孔）シート以外の部分を除去したコピー用紙の質量（Ｗ１［ｇ］）を測定した後、コピー用紙の開孔部に相当する部分を全て切り抜き、切り抜いたコピー用紙の質量（Ｗ２［ｇ］）を測定し、下記の式に従って開孔率（％）を算出した。
開孔率（％）＝［（Ｗ１−Ｗ２）／Ｗ１］×１００【００７８】
（３）手のしびれ感覚（官能試験）
グリップテープを巻き付けた球技用バット（製品名：スカイビート３１Ｋ、ＳＳＫ製）を用いて２人の野球経験者が２０球打球し、打球箇所が芯から外れたときの手のしびれ感を官能的に調べた。
ここで、下記「反発弾性（振動減衰性）」に記載した測定用サンプルをグリップテープとして使用し、離型紙を剥離し、右巻きにテープの重なりが１〜２ｍｍとなるようにして長さ約２０ｃｍにわたって螺旋状に球技用バットに巻き付けた。
１．かなり激しいしびれ感がある。
２．かなりしびれ感がある。
３．少ししびれ感がある。
４．ほとんどしびれ感がない。
５．しびれ感を感じない
（４）反発弾性（振動減衰性）
以下の測定用サンプル（幅２５ｃｍ、厚み１．５ｃｍ、長さ１５ｃｍ）を、(a)〜(d)をこの順に積層することにより作製し、リュプケ式反発弾性試験機を用い、ＪＩＳ  Ｋ  ６２５５：２０１３に準じて振子式試験を行った。測定開始から振子が静止するまでの時間を測定することにより、反発弾性（振動減衰性）を評価した。
振子が静止するまでの弾性率／時間チャートの一例を図１に示す。
(a)表皮材（ウレタン系合成皮革、共和ライフテクノ株式会社製）
(b)両面粘着テープ（製品名：Ｎｏ．５３１００、日東電工株式会社製）
(c)エラストマーシート
(d)両面粘着テープ／離型紙（製品名：Ｎｏ．５３１００、日東電工株式会社製）
振子が静止するまでの時間が短いほど、振動減衰性に優れることを意味する。
（５）被着体接着性
以下の測定用サンプル（幅２５ｃｍ、厚み１．５ｃｍ、長さ１５ｃｍ）を、(a)〜(d)をこの順に積層することにより作製し、島津社製ＡＧ−Ｉの引張試験機を用いて、引張速度１００ｍｍ／分の速度で(b)(c)間の１８０°剥離強度を測定して、被着体との接着性を評価した。
(a)表皮材（ウレタン系合成皮革、共和ライフテクノ株式会社製）
(b)両面粘着テープ（製品名：Ｎｏ．５３１００、日東電工株式会社製）
(c)エラストマーシート
(d)両面粘着テープ／離型紙（製品名：Ｎｏ．５３１００、日東電工株式会社製）【００７９】
＜ブロック共重合体（ａ１）の調製＞
以下に示す方法により、ブロック共重合体（ａ１）として、成分（ａ１−１）、成分（ａ１−２）、及び成分（ａ１−３）を調製した。【００８０】
・成分（ａ１−１）
種類：スチレン−イソプレン−スチレン型トリブロック共重合体の水添ブロック共重合体［スチレンの含有量：２０質量％、重量平均分子量１００，０００、イソプレン及び／またはブタジエンに由来する構造単位の３，４−結合単位および１，２−結合単位の含有量６０モル％］
調製： 
窒素置換し、乾燥させた耐圧容器に、溶媒としてシクロヘキサン６４Ｌ、開始剤としてｓｅｃ−ブチルリチウム（１０質量％シクロヘキサン溶液）０．２０Ｌを仕込み、有機ルイス塩基としてテトラヒドロフラン０．３Ｌ（開始剤中のリチウム原子に対して、量論比で１５倍相当）を仕込んだ。５０℃に昇温した後、スチレン２．３Ｌを加えて３時間重合させ、引き続いてイソプレン２３Ｌを加えて４時間重合を行い、さらにスチレン２．３Ｌを加えて３時間重合を行った。得られた反応液をメタノール８０Ｌに注ぎ、析出した固体を濾別して５０℃で２０時間乾燥することにより、ポリスチレン−ポリイソプレン−ポリスチレンからなるトリブロック共重合体を得た。
続いて、ポリスチレン−ポリイソプレン−ポリスチレンからなるトリブロック共重合体１０ｋｇをシクロヘキサン２００Ｌに溶解し、水素添加触媒としてパラジウムカーボン（パラジウム担持量：５質量％)を該共重合体に対して５質量％添加し、水素圧力２ＭＰａ、１５０℃の条件で１０時間反応を行った。放冷、放圧後、濾過によりパラジウムカーボンを除去し、濾液を濃縮し、さらに真空乾燥することにより、ポリスチレン−ポリイソプレン−ポリスチレンからなるトリブロック共重合体の水添物を得た。【００８１】
・成分（ａ１−２）
種類：スチレン−イソプレン−スチレン型トリブロック共重合体の水添ブロック共重合体
［スチレンの含有量：３０質量％、重量平均分子量２９００００、イソプレン及び／/またはブタジエンに由来する構造単位の３，４−結合単位および１，２−結合単位の含有量５５モル％］
調製：
乾燥した窒素で置換された耐圧容器に、スチレン１．８４ｋｇおよび溶媒としてシクロヘキサン５５．８ｋｇを仕込んだ。この溶液に、開始剤としてｓｅｃ−ブチルリチウム（１０質量％、シクロヘキサン溶液）４５ｍｌを加え、６０℃で１時間重合させた。次いで、この反応混合物にルイス塩基としてテトラヒドロフラン３０５ｇを加えた後、イソプレン８．５７ｋｇを加えて２時間重合を行い、さらにスチレン１．８４ｋｇを加えて１時間重合することにより、ポリスチレン−ポリイソプレン−ポリスチレントリブロック共重合体を得た。続いて、水素添加触媒としてパラジウムカーボン（パラジウム担持量：５質量％）をポリスチレン−ポリイソプレン−ポリスチレンからなるトリブロック共重合体に対して５質量％添加し、水素圧力２ＭＰａ、１５０℃の条件で５時間、水添反応を行った。放冷、放圧後、濾過によりパラジウムカーボンを除去し、濾液を濃縮し、さらに真空乾燥することにより、ポリスチレン−ポリイソプレン−ポリスチレンからなるトリブロック共重合体の水添物を得た。【００８２】
・成分（ａ１−３）
種類：スチレン−イソプレン−スチレン型トリブロック共重合体
［スチレンの含有量：２０質量％、重量平均分子量１００，０００、イソプレン及び／またはブタジエンに由来する構造単位の３，４−結合単位および１，２−結合単位の含有量５６モル％］
調製：
窒素置換し、乾燥させた耐圧容器に、溶媒としてシクロヘキサン６４Ｌ、開始剤としてｓｅｃ−ブチルリチウム（１０質量％シクロヘキサン溶液）０．２０Ｌを仕込み、有機ルイス塩基としてテトラヒドロフラン０．３Ｌ（開始剤中のリチウム原子に対して、量論比で１５倍相当）を仕込んだ。５０℃に昇温した後、スチレン２．３Ｌを加えて３時間重合させ、引き続いてイソプレン２３Ｌを加えて４時間重合を行い、さらにスチレン２．３Ｌを加えて３時間重合を行った。得られた反応液をメタノール８０Ｌに注ぎ、析出した固体を濾別して５０℃で２０時間乾燥することにより、ポリスチレン−ポリイソプレン−ポリスチレンからなるトリブロック共重合体を得た。
続いて、ポリスチレン−ポリイソプレン−ポリスチレンからなるトリブロック共重合体１０ｋｇをシクロヘキサン２００Ｌに溶解し、水素添加触媒としてパラジウムカーボン（パラジウム担持量：５質量％)を該共重合体に対して５質量％添加し、水素圧力２ＭＰａ、１５０℃の条件で１０時間反応を行った。放冷、放圧後、濾過によりパラジウムカーボンを除去し、濾液を濃縮し、さらに真空乾燥することにより、ポリスチレン−ポリイソプレン−ポリスチレンからなるトリブロック共重合体の水添物を得た。【００８３】
＜ブロック共重合体（a２）の調製＞
以下に示す方法により、ブロック共重合体（ａ２）として、成分（ａ２−１）、及び成分（ａ２−２）を調製した。
・成分（ａ２‐１）
種類：スチレン−イソプレン・ブタジエン−スチレン型トリブロック共重合体の水添ブロック共重合体
［スチレンの含有量：３０質量％、重量平均分子量２７００００、イソプレン及びブタジエンに由来する構造単位の３，４−結合単位および１，２−結合単位の含有量８モル％］
調製：
乾燥した窒素で置換された耐圧容器に、溶媒としてシクロヘキサンを５５．８ｋｇ、開始剤としてｓｅｃ−ブチルリチウム（１０質量％、シクロヘキサン溶液）５３ｍｌ、ルイス塩基を加えず、重合させるモノマーとしてスチレン１．５９ｋｇ、イソプレンとブタジエンの混合物［イソプレン／ブタジエン＝５５／４５（モル比）］７．４４ｋｇ、スチレン１．５９ｋｇを逐次添加して重合させポリスチレン−ポリ（イソプレン／ブタジエン）−ポリスチレントリブロック共重合体を得た。水素添加触媒としてパラジウムカーボン（パラジウム担持量：５質量％）を該共重合体に対して５質量％添加し、水素圧力２ＭＰａ、１５０℃の条件で５時間、水添反応を行い、脱触媒および乾燥を行い、ポリスチレン−ポリ（イソプレン／ブタジエン）−ポリスチレントリブロック共重合体の水素添加物を得た。【００８４】
・成分（ａ２‐２）
種類：スチレン−ブタジエン−スチレン型トリブロック共重合体の水添ブロック共重合体［スチレンの含有量：３４質量％、重量平均分子量２６００００、イソプレン及び/またはブタジエンに由来する構造単位の３，４−結合単位および１，２−結合単位の含有量４０モル％］
調製：
乾燥した窒素で置換された耐圧容器に、溶媒としてシクロヘキサンを５５．８ｋｇ、開始剤としてｓｅｃ−ブチルリチウム（１０質量％、シクロヘキサン溶液）５９ｍｌ、ルイス塩基としてＮ，Ｎ，Ｎ’，Ｎ’−テトラメチルエチレンジアミン９９ｇ、重合させるモノマーとしてスチレン１．８４ｋｇ、ブタジエン８．５７ｋｇ、スチレン１．８４ｋｇを逐次添加してポリスチレン−ポリブタジエン−ポリスチレントリブロック共重合体を得た。水素添加触媒としてパラジウムカーボン（パラジウム担持量：５質量％）を該共重合体に対して５質量％添加し、水素圧力２ＭＰａ、１５０℃の条件で５時間、水添反応を行い、脱触媒および乾燥を行い、ポリスチレン−ポリブタジエン−ポリスチレントリブロック共重合体の水素添加物を得た。【００８５】
＜炭化水素系軟化剤（ｂ）＞
・成分（ｂ−１）
ダイアナプロセスオイルＰＷ−３８０（商品名）、出光石油化学株式会社製、パラフィン系オイル、動粘度（４０℃）：３８１．６ｍｍ２／ｓ、環分析パラフィン：７３％、環分析ナフテン：２７％、重量平均分子量：１３０４
・成分（ｂ−２）
ダイアナプロセスオイルＰＷ−９０（商品名）、出光石油化学株式会社製、パラフィン系オイル、動粘度（４０℃）：９５．５ｍｍ２／ｓ、環分析パラフィン：７１％、環分析ナフテン：２９％、重量平均分子量：７９０【００８６】
＜ポリオレフィン系重合体（ｃ）＞
・成分（ｃ−１）
ポリプロピレン：プライムポリプロ  Ｆ２１９ＤＡ（商品名）、株式会社プライムポリマー製、ＭＦＲ（２３０℃）：８．０ｇ／１０分
・成分（ｃ−２）
ポリプロピレン：プライムポリプロ  Ｊ１０８Ｍ（商品名）、株式会社プライムポリマー製、ＭＦＲ（２３０℃）：４５ｇ／１０分【００８７】
＜実施例１〜１１＞
二軸押出機（口径４６ｍｍ、Ｌ／Ｄ＝４６）を使用して、上記の各構成成分を表１に示す配合に従って混合した後、１９０℃で溶融混練し、ペレット状の樹脂組成物を得た。これらの樹脂組成物を用い、ノズル温度２９０℃の条件で吐出しフィルム化し、得られたフィルムをパンチングして、所定の平均孔径と開口率を有する、多数の貫通孔を有するシート（孔あきシート）を得た。これらの多数の貫通孔を有するシートの両面に、両面テープ（アクリル系粘着剤：Ｎｏ．５３１００、日東電工株式会社製）を貼り粘着材被覆シートを得た。この被覆シートの片面の粘着剤層に熱可塑性ポリウレタン（ＴＰＵ）レザーを被覆し、積層体シートを得た。【００８８】
＜比較例１〜２＞
表１に示す樹脂配合に従って、実施例１と同様にして多層シート（積層体シート）を得た。【００８９】
＜比較例３〜４＞
実施例１の樹脂組成物フィルムの代わりにポリエチレンテレフタレートフィルム（ＰＥＴ、商品名：ルミラーＳ１０）（比較例３）、ポリウレタンフィルム（ＴＰＵ、商品名：パンデックスＴ８１８０Ｎを製膜）をそれぞれ使用し、他は実施例１と同様にして積層体シートを得た。【００９０】
＜比較例５＞
実施例１の孔あきシートの代わりに、孔なしフィルムを使用し、他は実施例１と同様にして積層体シートを得た。【００９１】
＜比較例６＞
実施例１の孔あきシートの代わりに、特開平２０１４−２１８７６４号公報（特許文献６）に記載された実施例１に準じて調製したエラストマー不織布（目付４０ｇ／ｍ２、ｔａｎδ１．２、メルトブローン不織布）を使用し、他は実施例１と同様にして積層体シートを得た。【００９２】
実施例１〜１２および比較例１〜５の結果を表１に示す。
【００９３】
【表１】
2019069684.tif 000002
【００９４】
表１に示すとおり、本発明の制振性シートは、いずれも激しい衝撃を受けた場合でも、手のしびれが極めて少なかったが、比較例１〜５では本発明ほどの効果は示さなかった。
【産業上の利用可能性】
【００９５】
本発明の制振性シートは、激しい衝撃を受けた場合でも、手、足、身体が極めて少ないので、とくにバットやテニスラケットなどのグリップとして極めて有用である。さらには、日用品・スポーツ用品の手袋、防具、シューズ、さらには医療用品のコルセットやサポーターやマスク、下着類のブラジャーやファンデーション類やおむつ等にも適用できる。
【図１】
2019069684.tif 000003
【国際調査報告】
2019069684.tif 000004
2019069684.tif 000005
2019069684.tif 000006
2019069684.tif 000007